(57)【要約】【課題】溶融Ｓｎによる侵食を抑制でき鋼板の生産性を高め、経済的にめっき処理を実施できる溶融めっき浴中のロール軸受け構造及びその製造方法を提供する。【解決手段】固定アーム１１に回転自在に取付けられ、Ｓｎを８５質量％以上含む溶融Ｓｎのめっき浴１３に配置されるロールの軸受け構造において、ロール１４の回転軸２２に設けられた軸受け部１５、及び固定アーム１１の先側に設けられ軸受け部１５を回転自在に支持するチョック部１６の表面には、１）Ｃｏ：０〜５質量％、Ｎｉ：３０〜９０質量％、Ｃｒ：１０〜６０質量％、Ｍｏ：０〜２０質量％を有し、ＮｉとＣｒの合計含有量が６０質量％以上のＮｉ−Ｃｒ合金からなる耐侵食層と、２）前記Ｎｉ−Ｃｒ合金と同一組成又は異なる組成のＮｉ−Ｃｒ合金と、炭化物及び／又は硼化物で構成されているセラミックスを１０〜９０質量％含む耐摩耗層を順次肉盛溶接した表面改質層１７、１８が形成されている。【選択図】図１
2010077466.tif 000002
【特許請求の範囲】
【請求項１】
固定アームに回転自在に取付けられ、Ｓｎを８５質量％以上含む溶融Ｓｎのめっき浴中に配置されるロールの軸受け構造において、
前記ロールの回転軸には軸受け部が設けられ、しかも前記固定アームの先側には前記軸受け部を回転自在に支持するチョック部が設けられており、前記軸受け部及び前記チョック部のいずれか一方又は双方の表面には、
１）Ｃｏ：０又は０を超え５質量％以下、Ｎｉ：３０質量％以上９０質量％以下、Ｃｒ：１０質量％以上６０質量％以下、Ｍｏ：０又は０を超え２０質量％以下を有し、しかも前記Ｎｉと前記Ｃｒの合計含有量が６０質量％以上のＮｉ−Ｃｒ合金からなる耐侵食層と、
２）前記Ｎｉ−Ｃｒ合金と同一組成又は異なる組成のＮｉ−Ｃｒ合金と、炭化物及び硼化物のいずれか１種又は２種で構成されているセラミックスを１０質量％以上９０質量％以下含む耐摩耗層を、順次肉盛溶接した表面改質層が形成されていることを特徴とする溶融めっき浴中のロール軸受け構造。
【請求項２】
請求項１記載の溶融めっき浴中のロール軸受け構造において、前記耐侵食層を構成する前記Ｎｉ−Ｃｒ合金には、更にＳｉ：０．０１質量％以上１．５質量％以下、Ｂ：０．００１質量％以上１．０質量％以下が含まれることを特徴とする溶融めっき浴中のロール軸受け構造。
【請求項３】
請求項１及び２のいずれか１項に記載の溶融めっき浴中のロール軸受け構造において、前記表面改質層は、プラズマアーク溶接又はレーザ溶接により形成されることを特徴とする溶融めっき浴中のロール軸受け構造。
【請求項４】
請求項１〜３のいずれか１項に記載の溶融めっき浴中のロール軸受け構造において、前記表面改質層の厚みは、１ｍｍ以上５ｍｍ以下であることを特徴とする溶融めっき浴中のロール軸受け構造。
【請求項５】
請求項１〜４のいずれか１項に記載の溶融めっき浴中のロール軸受け構造において、前記軸受け部の表面に前記表面改質層を形成する場合、該表面改質層には螺旋状の溝加工が施されていることを特徴とする溶融めっき浴中のロール軸受け構造。
【請求項６】
固定アームに回転自在に取付けられ、Ｓｎを８５質量％以上含む溶融Ｓｎのめっき浴中に配置されるロールの軸受け構造の製造方法において、
前記ロールの回転軸には軸受け部が設けられ、しかも前記固定アームの先側には前記軸受け部を回転自在に支持するチョック部が設けられており、前記軸受け部及び前記チョック部のいずれか一方又は双方の表面に、
Ｃｏ：０又は０を超え５質量％以下、Ｎｉ：３０質量％以上９０質量％以下、Ｃｒ：１０質量％以上６０質量％以下、Ｍｏ：０又は０を超え２０質量％以下を有し、しかも前記Ｎｉと前記Ｃｒの合計含有量が６０質量％以上のＮｉ−Ｃｒ合金を肉盛溶接して耐侵食層を形成した後、
炭化物及び硼化物のいずれか１種又は２種で構成されているセラミックスが１０質量％以上添加された前記Ｎｉ−Ｃｒ合金と同一組成又は異なる組成のＮｉ−Ｃｒ合金の混合粉末を、又は前記セラミックスの粉末のみを肉盛溶接して耐摩耗層を形成し、表面改質層を形成することを特徴とする溶融めっき浴中のロール軸受け構造の製造方法。
【請求項７】
請求項６記載の溶融めっき浴中のロール軸受け構造の製造方法において、前記耐侵食層を構成する前記Ｎｉ−Ｃｒ合金には、更にＳｉ：０．０１質量％以上１．５質量％以下、Ｂ：０．００１質量％以上１．０質量％以下が含まれることを特徴とする溶融めっき浴中のロール軸受け構造の製造方法。
【発明の詳細な説明】
【技術分野】
【０００１】
本発明は、溶融Ｓｎを含むめっき浴（例えば、溶融Ｓｎ−Ｚｎ又は溶融Ｓｎのめっき浴）中に配置されるロールの軸受け構造及びその製造方法に関する。
【背景技術】
【０００２】
従来、例えば、家電部品や自動車部品に使用する鋼板に、溶融金属を連続的にめっき処理する設備として、溶融金属めっき設備がある。
この溶融金属めっき設備は、溶融金属が貯留されためっき槽を有しており、このめっき槽内の溶融金属のめっき浴中には、固定アームに回転自在に取付けられたロールが浸漬されている。これにより、鋼板を、ロールを介してめっき浴中に連続的に投入すると共に排出して、鋼板の表面にめっきを施している。
このような、鋼板のめっき処理においては、ロールが高速回転するため、ロールと固定アームとの摺動面に、例えば、Ｃｏベースの耐摩耗層を形成し、その耐摩耗性を高めていた（例えば、特許文献１参照）。
【０００３】
【特許文献１】特開平５−１２６１３５号公報
【発明の開示】
【発明が解決しようとする課題】
【０００４】
しかしながら、Ｃｏベースの耐摩耗層は、例えばめっき浴がＡｌやＺｎの場合、めっき浴に侵食されにくい（耐食性を有している）が、Ｓｎ―Ｚｎ又はＳｎのようなＳｎ系（Ｓｎを８５質量％以上）の場合には、めっき浴に侵食され易かった。このことは、Ｓｎ−Ｃｏ系の状態図からも明らかである。具体的には、温度２３５℃において、Ｓｎに対するＣｏの溶解度は０．５質量％程度である。
このため、侵食された部分の硬度が低下して、耐摩耗性が低下していた。その結果、部品の交換頻度が増加するため不経済となり、また交換時にめっき処理を中止しなければならず、鋼板の生産性が低下する問題があった。
また、Ｃｏベースの耐摩耗層を溶射により形成した場合、形成した耐摩耗層には多くの気孔が存在するため、その内部にめっき浴が侵入して侵食され、耐摩耗性が低下する問題もあった。
【０００５】
本発明はかかる事情に鑑みてなされたもので、溶融Ｓｎによる侵食を抑制でき、鋼板の生産性を高め、経済的にめっき処理を実施できる溶融めっき浴中のロール軸受け構造及びその製造方法を提供することを目的とする。
【課題を解決するための手段】
【０００６】
前記目的に沿う第１の発明に係る溶融めっき浴中のロール軸受け構造は、固定アームに回転自在に取付けられ、Ｓｎを８５質量％以上含む溶融Ｓｎのめっき浴中に配置されるロールの軸受け構造において、
前記ロールの回転軸には軸受け部が設けられ、しかも前記固定アームの先側には前記軸受け部を回転自在に支持するチョック部が設けられており、前記軸受け部及び前記チョック部のいずれか一方又は双方の表面には、
１）Ｃｏ：０又は０を超え５質量％以下、Ｎｉ：３０質量％以上９０質量％以下、Ｃｒ：１０質量％以上６０質量％以下、Ｍｏ：０又は０を超え２０質量％以下を有し、しかも前記Ｎｉと前記Ｃｒの合計含有量が６０質量％以上のＮｉ−Ｃｒ合金からなる耐侵食層と、
２）前記Ｎｉ−Ｃｒ合金と同一組成又は異なる組成のＮｉ−Ｃｒ合金と、炭化物及び硼化物のいずれか１種又は２種で構成されているセラミックスを１０質量％以上９０質量％以下含む耐摩耗層を、順次肉盛溶接した表面改質層が形成されている。
なお、前記した肉盛溶接には、セラミックスが溶ける場合の他、セラミックスが溶けないで合金層内に分散している場合も含む。
【０００７】
第１の発明に係る溶融めっき浴中のロール軸受け構造において、前記耐侵食層を構成する前記Ｎｉ−Ｃｒ合金には、更にＳｉ：０．０１質量％以上１．５質量％以下、Ｂ：０．００１質量％以上１．０質量％以下が含まれることが好ましい。
第１の発明に係る溶融めっき浴中のロール軸受け構造において、前記表面改質層は、プラズマアーク溶接又はレーザ溶接により形成されることが好ましい。
【０００８】
第１の発明に係る溶融めっき浴中のロール軸受け構造において、前記表面改質層の厚みは、１ｍｍ以上５ｍｍ以下であることが好ましい。
第１の発明に係る溶融めっき浴中のロール軸受け構造において、前記軸受け部の表面に前記表面改質層を形成する場合、該表面改質層には螺旋状の溝加工が施されていることが好ましい。
【０００９】
前記目的に沿う第２の発明に係る溶融めっき浴中のロール軸受け構造の製造方法は、固定アームに回転自在に取付けられ、Ｓｎを８５質量％以上含む溶融Ｓｎのめっき浴中に配置されるロールの軸受け構造の製造方法において、
前記ロールの回転軸には軸受け部が設けられ、しかも前記固定アームの先側には前記軸受け部を回転自在に支持するチョック部が設けられており、前記軸受け部及び前記チョック部のいずれか一方又は双方の表面に、
Ｃｏ：０又は０を超え５質量％以下、Ｎｉ：３０質量％以上９０質量％以下、Ｃｒ：１０質量％以上６０質量％以下、Ｍｏ：０又は０を超え２０質量％以下を有し、しかも前記Ｎｉと前記Ｃｒの合計含有量が６０質量％以上のＮｉ−Ｃｒ合金を肉盛溶接して耐侵食層を形成した後、
炭化物及び硼化物のいずれか１種又は２種で構成されているセラミックスが１０質量％以上添加された前記Ｎｉ−Ｃｒ合金と同一組成又は異なる組成のＮｉ−Ｃｒ合金の混合粉末を、又は前記セラミックスの粉末のみを肉盛溶接して耐摩耗層を形成し、表面改質層を形成する。
【００１０】
第２の発明に係る溶融めっき浴中のロール軸受け構造の製造方法において、前記耐侵食層を構成する前記Ｎｉ−Ｃｒ合金には、更にＳｉ：０．０１質量％以上１．５質量％以下、Ｂ：０．００１質量％以上１．０質量％以下が含まれることが好ましい。
【発明の効果】
【００１１】
請求項１〜５記載の溶融めっき浴中のロール軸受け構造、及び請求項６、７記載の溶融めっき浴中のロール軸受け構造の製造方法は、軸受け部及びチョック部のいずれか一方又は双方の表面に形成される表面改質層が、Ｃｏ：０又は０を超え５質量％以下、Ｎｉ：３０質量％以上９０質量％以下、Ｃｒ：１０質量％以上６０質量％以下、Ｍｏ：０又は０を超え２０質量％以下を有し、しかもＮｉとＣｒの合計含有量が６０質量％以上のＮｉ−Ｃｒ合金を有しているので、表面改質層がめっき浴中の溶融Ｓｎに侵食されにくい。
例えば、めっき浴がＡｌやＺｎの場合、Ｃｏを主成分とする表面改質層が適している。この浴成分の場合、浴温が４６０〜７００℃と高いため、Ｎｉを主成分とする表面改質層を形成すると、めっき浴中にＮｉが拡散して侵食され易いからである。
しかし、Ｓｎを８５質量％以上含む溶融Ｓｎのめっき浴の場合、めっき浴の浴温が低いため（例えば、２９０℃程度）、Ｎｉを主成分とする表面改質層を使用しても、めっき浴中へＮｉが拡散しずらくなる。
また、このようなめっき浴の温度では、Ｎｉに比較してＣｏの方が、めっき浴への拡散が大きい。具体的には、状態図の温度２３５℃において、Ｓｎに対するＣｏの溶解度が０．５質量％程度であるのに対し、Ｓｎに対するＮｉの溶解度がほとんど０質量％である。
従って、表面改質層がＮｉ−Ｃｒ合金を有することで、めっき浴中の溶融Ｓｎと反応することを抑制、更には防止できるので、その硬度低下を抑制できる。
更に、この表面改質層には、Ｃｒや必要に応じてＭｏが添加されるため、Ｎｉ系合金が形成され、めっき浴へのＮｉの拡散を更に抑制できる。
また、Ｎｉ−Ｃｒ合金とセラミックスとで構成される耐摩耗層を、Ｎｉ−Ｃｒ合金からなる耐侵食層を介して形成するので、表面改質層を安定に形成できる。これは、耐摩耗層が、軸受け部又はチョック部の溶接面を、例えば、５００℃以上に予熱しなければ肉盛溶接できないため、溶接面が酸化し割れが発生する恐れがあるのに対し、耐侵食層は、溶接面を、例えば、２００℃以下（常温でも可）に予熱すれば肉盛溶接できるからである。なお、肉盛溶接された耐侵食層は、５００℃以上に予熱しても割れが発生しないため、耐摩耗層を、この耐侵食層を介して溶接面に肉盛溶接でき、溶接面に、表面改質層を安定に形成できる。
そして、表面改質層は、肉盛溶接により形成されるので、表面改質層内への気孔の発生を抑制、更には防止して、めっき浴の侵入による表面改質層の侵食を抑制でき、耐摩耗性の低下を抑制できる。
これにより、鋼板の生産性を高め、経済的にめっき処理を実施できる。
【００１２】
請求項３記載の溶融めっき浴中のロール軸受け構造は、表面改質層が、プラズマアーク溶接又はレーザ溶接により形成されるので、既存の方法を使用でき、表面改質層の形成が容易である。
請求項４記載の溶融めっき浴中のロール軸受け構造は、表面改質層の厚みが１ｍｍ以上５ｍｍ以下であるので、軸受け部又はチョック部への侵食を防止できる。
請求項５記載の溶融めっき浴中のロール軸受け構造は、軸受け部の表面に表面改質層を形成する場合、表面改質層には螺旋状の溝加工が施されているので、ロールが回転することで、軸受け部とチョック部との間からめっき液を排除でき、めっき液による損傷を防止できる。
【発明を実施するための最良の形態】
【００１３】
続いて、添付した図面を参照しつつ、本発明を具体化した実施の形態につき説明し、本発明の理解に供する。
ここで、図１は本発明の一実施の形態に係る溶融めっき浴中のロール軸受け構造を適用しためっき装置の説明図、図２（Ａ）、（Ｂ）はそれぞれ表面改質層が形成された軸受け部の正断面図、チョック部の正断面図、図３は変形例に係る表面改質層が形成された軸受け部の正面図である。
【００１４】
図１、図２（Ａ）、（Ｂ）に示すように、本発明の一実施の形態に係る溶融めっき浴中のロール軸受け構造（以下、単にロール軸受け構造ともいう）１０は、固定アーム１１に回転自在に取付けられ、めっき槽１２内のＳｎ（すず）を８５質量％以上含む溶融Ｓｎのめっき浴（例えば、溶融Ｓｎ−Ｚｎ又は溶融Ｓｎのめっき浴）１３中に配置されるシンクロール（ロールの一例）１４の軸受け構造であり、シンクロール１４の軸受け部１５と固定アーム１１の先側のチョック部１６の摺動面に、それぞれ表面改質層１７、１８が形成されている。なお、図１中の番号１９は、めっき処理がなされる帯状の鋼板であり、番号２０、２１は、鋼板１９をガイドするガイドロールである。以下、詳しく説明する。
【００１５】
図１、図２（Ａ）に示すように、シンクロール１４はその幅方向（軸方向）両側に突出する回転軸２２を有しており、この回転軸２２には、回転軸２２の外周に取付け取外し可能なキャップ状の軸受け部１５が取付けられている。この軸受け部１５は、例えば、鋼系材料（例えば、普通鋼：ＳＳ４００）で構成されている。なお、軸受け部は、筒状でもよい。
また、図１、図２（Ｂ）に示すように、固定アーム１１は、シンクロール１４を幅方向両側から挟み込んで支持するものであり、その先側には、軸受け部１５を回転自在に支持する円筒状のチョック部１６が取付けられている。このチョック部１６は、例えば、鋼系材料（例えば、普通鋼：ＳＳ４００）で構成されている。
この軸受け部１５の外径はチョック部１６の内径より小さくなって、軸受け部１５の外側表面がチョック部１６の内側表面に部分的に接触するように、軸受け部１５とチョック部１６との間に隙間が形成されている。
【００１６】
この軸受け部１５の外側表面と、チョック部１６の内側表面には、それぞれ表面改質層１７、１８が形成されている。
表面改質層１７、１８は、Ｎｉ−Ｃｒ合金からなる耐侵食層と、このＮｉ−Ｃｒ合金と同一組成又は異なる組成のＮｉ−Ｃｒ合金及びセラミックスで構成される耐摩耗層が、順次肉盛溶接されて形成されたものである。
この耐侵食層及び耐摩耗層を構成するＮｉ−Ｃｒ合金は、Ｃｏ（コバルト）の含有量を低減させているので、前述したように、めっき浴中の溶融Ｓｎに侵食されにくい。なお、Ｎｉ−Ｃｒ合金は、Ｃｏが０又は０を超え５質量％以下の範囲であれば、本発明の権利範囲に含まれる。特に、材料として、インコネルを使用する場合は、Ｃｏを含む場合もあり、この場合は５質量％以下（より好ましくは２．５質量％以下、実質的には１質量％以下）である。
【００１７】
この耐侵食層及び耐摩耗層を構成するＮｉ−Ｃｒ合金は、Ｎｉ（ニッケル）：３０質量％以上９０質量％以下、Ｃｒ（クロム）：１０質量％以上６０質量％以下、Ｍｏ（モリブデン）：０又は０を超え２０質量％以下を有し、しかもＮｉとＣｒの合計含有量が６０質量％以上である。なお、ここでは、更に、耐侵食層において、Ｓｉ（ケイ素）：０．０１質量％以上１．５質量％以下、Ｂ（ホウ素）：０．００１質量％以上１．０質量％以下も添加されているが、耐侵食層において、ＳｉとＢは添加しなくてもよい。
なお、上記した耐侵食層及び耐摩耗層を構成するＮｉ−Ｃｒ合金の化学成分は、後述する実施例の結果に基づき、規定したものであるが、各化学成分の意味合いを以下に示す。
【００１８】
Ｎｉは、表面改質層の肉盛溶接性に重大な影響を及ぼす成分であると共に、表面改質層の溶融Ｓｎ−Ｚｎに対する拡散速度を低減する効果を顕著にするため、耐食性に対しても大きな効果がある。
ここで、Ｎｉが３０質量％未満の場合、Ｎｉ量が少な過ぎて、表面改質層の靱性及び耐食性が大幅に低下し、肉盛溶接性が著しく劣化する。一方、９０質量％を超える場合、Ｎｉ量が多過ぎて、肉盛溶接でＮｉ−Ｃｒ合金の酸化が激しくなると共に、溶融Ｓｎ−Ｚｎに対する拡散速度を低減する効果が認められない（好ましくは、下限を３４質量％、上限を８２質量％とする）。
【００１９】
Ｃｒは、Ｎｉと同様に、表面改質層の耐食性に、重大な影響を及ぼす成分である。
ここで、Ｃｒが１０質量％未満の場合、Ｃｒ量が少な過ぎて、Ｎｉ−Ｃｒ合金の溶融Ｓｎ−Ｚｎに対する拡散速度を低減する効果が認められない。一方、６０質量％を超える場合、Ｃｒ量が多過ぎて、表面改質層の靱性が大幅に低下し、肉盛溶接性が著しく劣化する（好ましくは、下限を１３質量％、上限を５８質量％）。
なお、上記したＮｉとＣｒの相互作用を得るためには、ＮｉとＣｒの合計量が６０質量％以上（好ましくは、６７質量％以上、更には７７質量％以上）必要である。
【００２０】
Ｍｏは、元来、硬質のＭ２Ｃ型共晶炭化物を形成し、耐摩耗性を向上させる成分であるが、表面改質層の溶融Ｓｎ−Ｚｎに対する拡散速度を低減する効果がある。
ここで、Ｍｏは０質量％でもよい。一方、２０質量％を超える場合、Ｍｏ量が多過ぎて、表面改質層の靱性が大幅に低下し、肉盛溶接性が著しく劣化する（好ましくは、下限を３質量％、上限を１６質量％）。
【００２１】
ＳｉとＢは、肉盛溶接の初期に合金層を形成し、表面改質層の金属組織を安定化させ、表面改質層の耐食性を向上させる効果がある。
ここで、Ｓｉが０．０１質量％未満の場合、Ｓｉ量が少な過ぎて、耐食性を向上させる効果が乏しくなる。一方、１．５質量％を超える場合、Ｓｉ量が多過ぎて、肉盛溶接金属の融点が低下し、高温での耐食性が劣化する。
また、Ｂが０．００１質量％未満の場合、Ｂ量が少な過ぎて、耐食性を向上させる効果が乏しくなる。一方、１．０質量％を超える場合、Ｂ量が多過ぎて、肉盛溶接金属の融点が低下し、高温での耐食性が劣化する。
【００２２】
また、耐摩耗層に使用するセラミックスは、粒状（例えば、粒径が１００μｍ以下程度）となった炭化物及び硼化物のいずれか１種又は２種を使用できる。この炭化物は、例えば、ＷＣ、ＮｂＣ、Ｃｒ３Ｃ２、及びＴｉＣのいずれか１種又は２種以上、硼化物は、例えば、ＷＢ及びＭｏＢのいずれか１種又は２種を使用できる。
この耐摩耗層に含まれるセラミックス量は、耐摩耗層の全体量の１０質量％以上９０質量％以下である。ここで、セラミックス量が、耐摩耗層の全体量の１０質量％未満の場合、セラミックス量が少な過ぎて耐摩耗性を十分に確保できない。
なお、耐摩耗層中に含まれるセラミックス量が多くなれば、耐摩耗層が剥がれ落ち易くなることから、耐摩耗層に含まれるセラミックス量を、耐摩耗層の全体量の１０質量％以上９０質量％以下としたが、下限を２０質量％、３０質量％とし、上限を８０質量％とすることが好ましい。
【００２３】
この表面改質層１７、１８の形成に際しては、まず、軸受け部１５とチョック部１６の摺動側表面に、前記したＮｉ−Ｃｒ合金からなる粉末を供給して、プラズマアーク（ＰＴＡ：Ｐｌａｓｍａ  Ｔｒａｎｓｆｅｒ  Ａｒｃ）溶接により肉盛溶接し、耐侵食層を形成する。
この肉盛溶接は、軸受け部１５とチョック部１６の表面を、それぞれ２００℃以下の温度範囲で予熱した後に行う。なお、軸受け部とチョック部の表面を予熱することなく、常温のまま肉盛溶接してもよい。
これは、軸受け部１５とチョック部１６が、それぞれ鋼系の材料で構成されているため、上記した温度を超えると、酸化して割れが発生する恐れがあることに起因する。
【００２４】
このように、耐侵食層を形成した後、その表面に、前記したＮｉ−Ｃｒ合金に１０質量％以上のセラミックスが添加された混合粉末を供給して、又はセラミックスの粉末のみを供給して、プラズマアーク溶接により肉盛溶接し、耐摩耗層を形成する。なお、このように、セラミックスの粉末のみを肉盛溶接する場合は、この熱で耐侵食層を構成するＮｉ−Ｃｒ合金がセラミックスの粒子間に侵入するため、このＮｉ−Ｃｒ合金とセラミックスで、耐摩耗層が形成される。このため、形成された耐摩耗層中のセラミックス量は、９０質量％以下となる。
この肉盛溶接は、耐侵食層の表面を、５００℃以上（上限は８００℃程度）に予熱した後に行うので、セラミックスを含む耐摩耗層を、耐侵食層の表面に安定に形成できる。
なお、肉盛溶接は、上記したプラズマアーク溶接の代わりにレーザ溶接により行うこともできる。また、以上の肉盛溶接において、セラミックスは溶解している場合の他、溶解せず合金中に分散している場合も含む。
【００２５】
以上に示した方法で、軸受け部１５とチョック部１６の表面に、それぞれ耐侵食層と耐摩耗層で構成される表面改質層１７、１８を形成できる。なお、表面改質層１７、１８の厚みは、１ｍｍ以上５ｍｍ以下にするのがよい。
ここで、表面改質層の厚みが１ｍｍ未満の場合、表面改質層の厚みが薄過ぎて、その効果を長期に渡って維持できなくなる恐れがある。一方、表面改質層の厚みが５ｍｍを超える場合、表面改質層の厚みが厚過ぎて、欠陥等が入り易くなり、その効果の顕著な向上が望めない。
以上のことから、表面改質層の厚みを、１ｍｍ以上５ｍｍ以下としたが、下限を２ｍｍとし、上限を４ｍｍとすることが好ましい。
なお、耐摩耗層の厚みは、この表面改質層の厚みの範囲内において、０．５ｍｍ以上３ｍｍ以下の範囲内で設定する。
【００２６】
また、図３に示すように、軸受け部１５の表面に、前記表面改質層１７と同一の材料で肉盛溶接され、螺旋状に溝加工が施された表面改質層２３を形成することもできる。この表面改質層２３の溝２４は、シンクロール１４が回転した際に、めっき液が溝２４に沿って、又は溝２４によって形成されるめっき液の流れにより、シンクロール１４側（ロール本体側）に移動するように、シンクロール１４の両側でそれぞれ右ねじと左ねじの螺旋状になっている。
この溝２４は、表面改質層２３の厚みに応じて、深さを０．２ｍｍ以上２ｍｍ以下、内幅を０．１ｍｍ以上２ｍｍ以下としている。
これにより、シンクロール１４が回転する際に、軸受け部１５とチョック部１６との摺動面からめっき液を排除でき、軸受け部１５とチョック部１６のめっき液による損傷を防止できる。
【実施例】
【００２７】
次に、本発明の作用効果を確認するために行った実施例について説明する。
ここでは、表１〜表４に示す実施例１〜２６、及び表５に示す比較例１〜７の各表面改質層から作製した試験片を用いて、めっき浴中への侵食試験を行った結果と、耐摩耗試験を行った結果について、それぞれ説明する。なお、表１〜表５には、各試験片を作製するための耐摩耗層及び耐侵食層の化学成分と、セラミックスの種類及びその添加率と、表面改質層の処理法（溶接方法及びその厚さ）を示している。
【００２８】
【表１】
2010077466.tif 000003
【００２９】
【表２】
2010077466.tif 000004
【００３０】
【表３】
2010077466.tif 000005
【００３１】
【表４】
2010077466.tif 000006
【００３２】
【表５】
2010077466.tif 000007
【００３３】
ここで、実施例１〜２６は、表面改質層の耐侵食層と耐摩耗層を構成するＮｉ−Ｃｒ合金が、Ｃｏ：０又は０を超え５質量％以下、Ｎｉ：３０質量％以上９０質量％以下、Ｃｒ：１０質量％以上６０質量％以下、Ｍｏ：０又は０を超え２０質量％以下を有し、しかもＮｉとＣｒの合計含有量が６０質量％以上である。また、実施例１〜２３は、耐摩耗層を構成するＮｉ−Ｃｒ合金が、耐侵食層を構成するＮｉ−Ｃｒ合金と同一組成で構成されているが、実施例２４〜２６については、異なる組成で構成されている。
なお、実施例１〜４、６〜１１、１３〜２０、２２、２３、２６の表面改質層は、前記したプラズマアーク（ＰＴＡ）溶接により、また、実施例５、１２、２１、２４、２５の各表面改質層は、前記したレーザ溶接により、基材（ＳＳ４００）にそれぞれ肉盛溶接した。ここで、実施例１〜１０、１２〜２６は、基材表面に耐侵食層を形成した後、Ｎｉ−Ｃｒ合金にセラミックスが添加された混合粉末を肉盛溶接して耐摩耗層を形成して表面改質層を形成し、実施例１１は、基材表面に耐侵食層を形成した後、セラミックスの粉末のみを肉盛溶接して耐摩耗層を形成して表面改質層を形成している。
【００３４】
一方、比較例１、２、６は、表面改質層としてＣｏ量が前記した適正範囲外の材料を、比較例１、２、３、６は、ＮｉとＣｒの合計含有量が前記した適正範囲外の材料を、比較例１、２、４〜６は、Ｎｉが前記した適正範囲外の材料を、比較例５は、Ｃｒが前記した適正範囲外の材料を、比較例７は、Ｍｏが前記した適正範囲外の材料を、それぞれ使用し、比較例１〜５、７はプラズマアーク溶接により、比較例６は溶射により、それぞれ基材（ＳＳ４００）に肉盛した。
【００３５】
まず、浸漬試験について説明する。
この浸漬試験は、温度２９０〜３００℃に調整された溶融Ｓｎ−Ｚｎのめっき浴中に、試験片を浸漬することにより、侵食層の深さと侵食速度を調査する試験である。なお、浸漬試験に使用する実施例１〜２６、比較例１〜７の試験片には、いずれも幅３０ｍｍ、長さ１５０ｍｍ、厚み５ｍｍの基材に、全体の厚みが１０〜２０ｍｍとなるように、肉盛したものを用いた。
ここで、侵食層の深さと侵食速度は、３３日浸漬（３３日後）と４０日浸漬（４０日後）の２条件について調査した。この侵食速度は、侵食層の深さ（３３日浸漬：ａ、４０日浸漬：ｂ）を、浸漬時間の１／２乗（３３日浸漬：Ａ、４０日浸漬：Ｂ）で除して求めた値である。
【００３６】
これらの結果を表６〜表８に示す。なお、表６〜表８には、浸漬試験と併せて、実機での侵食推定結果（侵食推定例）についても示している。この実機での侵食層の深さ（３３日浸漬：Ｃ、４０日浸漬：Ｄ）は、浸漬試験との相関性を調査した結果に基づき、算出した値である。
【００３７】
【表６】
2010077466.tif 000008
【００３８】
【表７】
2010077466.tif 000009
【００３９】
【表８】
2010077466.tif 000010
【００４０】
表６〜表８に示す浸漬試験の結果から、実施例１〜２６は、比較例１〜７と比較して、その侵食層の深さを大幅に浅くでき、また侵食速度を大幅に低減できることを確認できた。
なお、当然ではあるが、実機レベルでも、その侵食層の深さを大幅に浅くでき、また侵食速度を大幅に低減できることが推定される。
この侵食された箇所は、大幅な硬度低下（比較例２の場合、ビッカース硬度が７７２から２８０まで低下）が発生する。
【００４１】
また、比較例１のＣｏ系材料と実施例１のＮｉ系材料の溶融Ｓｎ−Ｚｎのめっき浴による侵食層の解析結果を、図４、図５にそれぞれ示す。なお、図４、図５は、それぞれ比較例１のＣｏ系材料と実施例１のＮｉ系材料のＸ線マイクロアナライザー（ＥＰＭＡ）の写真であり、図４、図５の左上の写真が反射電子像、右上の写真がＳｎの濃度分布、左下の写真がＺｎの濃度分布、図４の右下の写真がＣｏの濃度分布、図５の右下の写真がＮｉの濃度分布を、それぞれ示している。この解析法は、数μｍ３の微小領域より放出される特性Ｘ線の波長及び強度より、定性と定量の各分析を行う従来公知の方法である。
また、図４、図５において、「界面」とは、Ｃｏ系材料又はＮｉ系材料（表面改質層に相当）と溶融Ｓｎ−Ｚｎのめっき浴との境界を意味し、図４、図５において上方がめっき浴であり、下方がＣｏ系材料又はＮｉ系材料である。なお、この「界面」の位置は、図４、図５の左上の写真、即ち反射電子像から確定した。また、めっき浴側試験片の白い模様は、試験片の埋め込み樹脂である（ＥＰＭＡ分析とは無関係）。
【００４２】
まず、図４、図５の右上と左下の写真から、Ｃｏ系材料又はＮｉ系材料のＳｎとＺｎの濃度分布がそれぞれ分かる。これにより、めっき浴中のＳｎ−Ｚｎ成分がＣｏ系材料又はＮｉ系材料に侵食している深さ、即ち侵食層の厚さが分かる。
更に、図４、図５の右下の写真から、上記した侵食層の厚さが、侵食されていないＣｏ系材料又はＮｉ系材料の分布と、正しく一致していることが分かる。
なお、図４、図５において、Ｓｎ、Ｚｎ、Ｃｏ、及びＮｉの濃度分布を示す写真の右側に、各濃度差を示す色別グラフを示している。この色別グラフは、上側の色ほど各濃度が高く（提出する手続補足書の白色や赤色に相当）、下側の色ほど各濃度が低い（提出する手続補足書の青色や緑色に相当）ことを示している。また、色別グラフには、その定量値を数値で示している。しかし、この数値は、ＣＰＳ（Ｃｏｕｎｔ  ｐｅｒ  Ｓｅｃｏｎｄ）と称し、濃度を示す数値ではあるが、写真ごとに数値が異なるため、各写真間での比較検討はできない。
【００４３】
なお、本願発明では、侵食層の厚さだけが問題となるため、以下、侵食層について説明する。ここで、侵食層の厚さは、図４、図５の各写真の左下にあるスケールに基づき算出した。
図４から、比較例１のＣｏ系材料の場合、めっき浴中のＳｎとＺｎが、めっき浴との接触面から１３７μｍ程度まで侵食しており、Ｃｏがめっき浴側へ拡散していることが分かった。一方、図５から、実施例１のＮｉ系材料の場合、ＳｎとＺｎの侵食の程度は、めっき浴との接触面から１３μｍ程度であり、Ｎｉの拡散がＣｏに比べて極めて遅いことを確認できた。
従って、実施例１〜２６の肉盛材料を肉盛溶接することで、長期に渡って安定した品質の表面改質層を維持できる。
【００４４】
次に、耐摩耗試験について説明する。
ここでは、めっき浴に浸漬させていない実施例１〜２６、及び比較例１〜７の材料の耐摩耗性について調査した。
この耐摩耗試験は、ＳｉＣ製（表面粗さ：♯４０）の無端ベルトを２４０ｍ／分の速度で移動させ、この無端ベルトの表面に試験片の表面を２時間押し付け続けることにより、試験片の摩耗減量を調査する試験である。なお、試験片の押し付け面の寸法は、５０ｍｍ×５０ｍｍであり、荷重３１００ｇで押し付けた（圧力：１．２×１０４Ｐａ）。
この結果を表９〜表１１に示す。なお、表９〜表１１には、摩耗試験の結果から算出して得られる実機レベル（実機用メタル）の摩耗深さの検討結果についても示している。
【００４５】
【表９】
2010077466.tif 000011
【００４６】
【表１０】
2010077466.tif 000012
【００４７】
【表１１】
2010077466.tif 000013
【００４８】
表９〜表１１に示す摩耗試験の結果から、実施例１〜２６は、比較例１〜７の材料と比較して、その摩耗減量を大幅に低減（０．０２０ｇ／ｃｍ２以下）できることを確認できた。なお、当然ではあるが、実機レベルの摩耗深さについても、大幅に低減できることが推定される。
従って、実施例１〜２６を肉盛溶接することで、長期に渡って安定した品質の表面改質層を維持できる。
以上のことから、本願発明を適用することで、溶融Ｓｎによる侵食を抑制でき、鋼板の生産性を高め、経済的にめっき処理を実施できることを確認できた。
【００４９】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の溶融めっき浴中のロール軸受け構造及びその製造方法を構成する場合も本発明の権利範囲に含まれる。
また、前記実施の形態においては、シンクロールの軸受け部及びチョック部の双方に、表面改質層を形成した場合について説明したが、軸受け部又はチョック部のみに、表面改質層を形成してもよい。更に、シンクロールではなく、めっき浴中に配置されるサポートロールの軸受け部及びチョック部のいずれか一方又は双方に、表面改質層を形成することもできる。
【図面の簡単な説明】
【００５０】
【図１】本発明の一実施の形態に係る溶融めっき浴中のロール軸受け構造を適用しためっき装置の説明図である。
【図２】（Ａ）、（Ｂ）はそれぞれ表面改質層が形成された軸受け部の正断面図、チョック部の正断面図である。
【図３】変形例に係る表面改質層が形成された軸受け部の正面図である。
【図４】比較例１のＣｏ系材料のＥＰＭＡ写真の説明図である。
【図５】実施例１のＮｉ系材料のＥＰＭＡ写真の説明図である。
【符号の説明】
【００５１】
１０：溶融めっき浴中のロール軸受け構造、１１：固定アーム、１２：めっき槽、１３：めっき浴、１４：シンクロール、１５：軸受け部、１６：チョック部、１７、１８：表面改質層、１９：鋼板、２０、２１：ガイドロール、２２：回転軸、２３：表面改質層、２４：溝
【図１】
2010077466.tif 000014
【図２】
2010077466.tif 000015
【図３】
2010077466.tif 000016
【図４】
2010077466.tif 000017
【図５】
2010077466.tif 000018